ЦЕМЕНТИРУЮЩИЕ ВЯЖУЩИЕ, СОДЕРЖАЩИЕ ПУЦЦОЛАНОВЫЕ ВЕЩЕСТВА

1. Цементирующая композиция, включающая:
вяжущее, содержащее:
(a) 60-94%, по массе, по меньшей мере одного пуццоланового материала;
(b) по меньшей мере 0,5% сульфоалюмината кальция (КСА), по массе;
3
(c) 1,2-11% по массе, выраженного как SO, по меньшей мере одного неорганического сульфата, выбираемого из группы сульфатов, состоящей из гемигидрата сульфата кальция, безводного сульфата кальция, дигидрата сульфата кальция, сульфата натрия и натрийсульфата кальция; и
3
(d) совокупное содержание сульфата по меньшей мере 3%, по массе, выраженного как SO;
причем цементирующая композиция включает не больше чем 3% природного известняка;
и причем цементирующая композиция включает не больше чем 10% глиноземистого цемента;
и причем содержание композиции вычисляется на сухой основе без заполнителя.
2. Цементирующая композиция по п. 1, отличающаяся тем, что упомянутое содержание упомянутого пуццоланового материала в композиции составляет по меньшей мере 67%, по массе.
3. Цементирующая композиция по п. 1, отличающаяся тем, что упомянутое содержание упомянутого пуццоланового материала в композиции составляет по меньшей мере 78%, по массе.
4. Цементирующая композиция по п. 1, отличающаяся тем, что упомянутое содержание упомянутого пуццоланового материала в композиции составляет по меньшей мере 84%, по массе.
3
5. Цементирующая композиция по п. 1, причем композиция включает по меньшей мере 1,5% упомянутого неорганического сульфата по массе, выраженного как SO.
6. Цементирующая композиция по п. 1, причем цементирующая композиция включает не больше чем 0,2% полимерной смолы по массе.
7. Цементирующая композиция по п. 1, кроме того включающая воду, причем упомянутое вяжущее и упомянутая вода формируют мокрую цементирующую смесь.
8. Цементирующая композиция по п. 7, отличающаяся тем, что содержание обычного портландцемента (ОПЦ) в композиции составляет не больше чем 15% от упомянутого вяжущего.
9. Цементирующая композиция по п. 8, отличающаяся тем, что упомянутое содержание ОПЦ не больше чем 10% от упомянутого вяжущего.
10. Цементирующая композиция по п. 7, кроме того включающая по меньшей мере один заполнитель, причем упомянутое вяжущее, упомянутый заполнитель и упомянутая вода формируют мокрую бетонную смесь.
11. Цементирующая композиция по п. 1, отличающаяся тем, что совокупное содержание упомянутого пуццоланового материала, материала, содержащего упомянутый КСА, и упомянутого неорганического сульфата составляет по меньшей мере 85% цементирующей композиции по массе на сухой основе без заполнителя.
3
12. Цементирующая композиция по п. 1, отличающаяся тем, что содержание упомянутого пуццоланового материала в композиции составляет по меньшей мере 72%, содержание упомянутого сульфоалюмината кальция в композиции составляет по меньшей мере 0,75%, упомянутое совокупное содержание сульфата составляет от 3% до 14% по массе, вычисленное как SO, причем совокупное содержание упомянутого пуццоланового материала, материала, содержащего упомянутый КСА, и упомянутого неорганического сульфата составляет по меньшей мере 85% цементирующей композиции по массе.
13. Цементирующая композиция по п. 1, отличающаяся тем, что совокупное содержание материала, содержащего упомянутый КСА, и упомянутого неорганического сульфата составляет от 12% до 30% по массе на сухой основе без заполнителя.
14. Цементирующая композиция по п. 1, причем упомянутый КСА находится в клинкере сульфоалюмината кальция, и причем композиция включает по меньшей мере 2,75% упомянутого клинкера по массе на упомянутой сухой основе без заполнителя.
3
15. Цементирующая композиция по п. 1, отличающаяся тем, что упомянутое совокупное содержание сульфата, выраженного как SO, составляет не больше чем 15% по массе на упомянутой сухой основе без заполнителя.
16. Цементирующая композиция по п. 1, отличающаяся тем, что упомянутый по меньшей мере один пуццолановый материал включает, в основном включает или по существу состоит из молотого гранулированного шлака.
17. Цементирующая композиция по п. 1, отличающаяся тем, что упомянутый по меньшей мере один пуццолановый материал включает зольную пыль.
18. Цементирующая композиция по п. 1, причем упомянутый по меньшей мере один пуццолановый материал включает молотый гранулированный доменный шлак и зольную пыль, и отличающаяся тем, что массовое отношение упомянутой зольной пыли к упомянутому молотому гранулированному доменному шлаку составляет по меньшей мере 1:3.
19. Цементирующая композиция по п. 1, отличающаяся тем, что концентрация белита, по массе, составляет по меньшей мере 0,3% на упомянутой сухой основе без заполнителя.
20. Цементирующая композиция по п. 1, отличающаяся тем, что концентрация белита, по массе, составляет по меньшей мере 0,5% на упомянутой сухой основе без заполнителя.
21. Цементирующая композиция по п. 1, отличающаяся тем, что концентрация белита, по массе, составляет по меньшей мере 0,7% на упомянутой сухой основе без заполнителя.
22. Цементирующая композиция по п. 1, отличающаяся тем, что концентрация белита, по массе, составляет по меньшей мере 0,85% на упомянутой сухой основе без заполнителя.
23. Цементирующая композиция по п. 1, отличающаяся тем, что концентрация белита, по массе, составляет по меньшей мере 1% на упомянутой сухой основе без заполнителя.
3
24. Цементирующая композиция по п. 1, причем композиция включает не больше 10,5% по массе упомянутого неорганического сульфата, выраженного как SO.
25. Цементирующая композиция по п. 1, отличающаяся тем, что упомянутый неорганический сульфат в значительной степени включает по меньшей мере один из упомянутого гемигидрата сульфата кальция, упомянутого безводного сульфата кальция и упомянутого дигидрата сульфата кальция.